(57)【特許請求の範囲】
【請求項１】
５または６プライであり、各プライがエンボスにより積層一体化され、
クレープ高低差が１６５〜２２５μｍ、クレープ間隔が４０〜６５μｍである表面側プライと裏面側プライと、
前記表面側プライ及び裏面側プライ各々の内側に位置される、クレープ高低差が２７５〜３４０μｍ、クレープ間隔が１５〜３０μｍである中間プライと、
前記２つの中間プライにはさまれる、クレープ高低差が１６５〜２２５μｍ、クレープ間隔が４０〜６５μｍである内側プライとを有し、
表層側プライ及び裏面側プライの柔軟剤添加量が対パルプ重量比で０．２〜１．０重量％の範囲にあり、
内側プライのパルプ配合が、Ｌ材が８０％以上で、サイズ剤添加量が０．２〜３．０ｋｇ／ｔの範囲にあり、
全体としての坪量が５０〜７５ｇ／ｍ2の範囲にあり、各プライの坪量が１０．０〜１２．５ｇ／ｍ2の範囲にあり、全体としての紙厚が４５０〜５５０μｍの範囲にあり、
かつ以下の（１）又は（２）のプライ構造を有することを特徴とする水解性衛生薄葉紙。
（１）内側プライが１プライ、中間プライが各１プライであり、表裏面側プライが各１プライ。
（２）内側プライが２プライであり、中間プライが各１プライであり、表裏面側プライが各１プライ。
【請求項２】
裏面側に位置する１又は２プライがマイクロエンボス加工されているとともに、表面側に位置する１又は２プライにドットエンボスとデザインエンボスが付与されて全プライが積層一体化されている請求項１記載の水解性衛生薄葉紙。
【請求項３】
縦方向の湿潤紙力が４５〜８０ｃＮ／２５ｍｍであり、横方向の湿潤紙力が１８〜３５ｃＮ／２５ｍｍであり、かつ、縦方向の乾燥紙力が４９０〜８５０ｃＮ／２５ｍｍであり、横方向の乾燥紙力が１７０〜２９０ｃＮ／２５ｍｍである請求項１記載の水解性衛生薄葉紙。
【請求項４】
内側プライのクレープ率が１６〜２０％であり、中間プライのクレープ率が、２６〜３０％であり、表面側プライ及び裏面側プライのクレープ率が、１６〜２０％である請求項１記載の水解性衛生薄葉紙。
【発明の詳細な説明】
【技術分野】
【０００１】
本発明は、トイレットペーパーに代表される水解性衛生薄葉紙に関する。
【背景技術】
【０００２】
トイレットペーパー等の水解性衛生薄葉紙はよく知られるところである。この種の水解性衛生薄葉紙においては、拭き取り性能や肌へ感触という基本性能に加えて、近年、シャワートイレの普及によって、高い吸収性及び裏抜け防止性、湿潤紙力等が求められている。そこで、このようなシャワートイレの普及に伴い、シャワートイレ用と称するトイレットペーパーも市販に供されている。しかし、従来の製品は、例えば、単に紙厚が厚いだけで柔らかさにかけていたり、吸収性や裏抜け防止性等のいくつかの機能においてシャワートイレ用と称されない一般的な製品と同等の機能しか有さないものがほとんどであり、かかるシャワートイレへの対応において十分とはいえないところがある。また、近年節水型トイレが普及しており、厚みのある吸水性のよい紙はトイレに詰まる可能性があった。
トイレットペーパーにおいては、よりいっそうかかるシャワートイレにおいて使用した際の機能向上、特にはより吸水性が高くしかも吸水しても裏抜けせず安心感があり、トイレに詰まりにくいものが求められている。
【先行技術文献】
【特許文献】
【０００３】
【特許文献１】特開２００２−１７２０７２号公報
【特許文献２】特開２００８−２７２２６７号公報
【発明の概要】
【発明が解決しようとする課題】
【０００４】
そこで、本発明の主たる課題は、トイレットペーパーの基本的性能である拭き取りに適した柔らかさ、摩擦感と水解性を持ち、そのうえ吸水に適した厚み感と吸水性の速さと裏抜けが少ない、特にシャワートイレでの使用に適した、衛生薄葉紙を提供することにある。
【課題を解決するための手段】
【０００５】
上記課題を解決した本発明とその効果は次記のとおりである。
＜請求項１記載の発明＞
５または６プライであり、各プライがエンボスにより積層一体化され、
クレープ高低差が１６５〜２２５μｍ、クレープ間隔が４０〜６５μｍである表面側プライと裏面側プライと、
前記表面側プライ及び裏面側プライ各々の内側に位置される、クレープ高低差が２７５〜３４０μｍ、クレープ間隔が１５〜３０μｍである中間プライと、
前記２つの中間プライにはさまれる、クレープ高低差が１６５〜２２５μｍ、クレープ間隔が４０〜６５μｍである内側プライとを有し、
表層側プライ及び裏面側プライの柔軟剤添加量が対パルプ重量比で０．２〜１．０重量％の範囲にあり、
内側プライのパルプ配合が、Ｌ材が８０％以上で、サイズ剤添加量が０．２〜３．０ｋｇ／ｔの範囲にあり、
全体としての坪量が５０〜７５ｇ／ｍ2の範囲にあり、各プライの坪量が１０．０〜１２．５ｇ／ｍ2の範囲にあり、全体としての紙厚が４５０〜５５０μｍの範囲にあり、
かつ以下の（１）〜（２）のプライ構造を有することを特徴とする水解性衛生薄葉紙。
（１）内側プライが１プライ、中間プライが各１プライであり、表裏面側プライが各１プライ。
（２）内側プライが２プライであり、中間プライが各１プライであり、表裏面側プライが各１プライ。
【０００６】
ここで、表面側プライ及び裏面側プライとは、中間プライからみて表面側に位置するプライであり、内側プライとは中間プライからみて内側に位置するプライである。従って、本発明の水解性衛生薄葉紙の表面は必ず表面側プライ及び裏面側プライにより構成され、内側は必ず内側プライにより構成される。
【０００７】
＜請求項２記載の発明＞
裏面側に位置する１又は２プライがマイクロエンボス加工されているとともに、表面側に位置する１又は２プライにドットエンボスとデザインエンボスが付与されて全プライが積層一体化されている請求項１記載の水解性衛生薄葉紙。
【０００８】
ここで、本発明及び本明細書における裏面側に位置するプライと裏面側プライとは別の概念である。同様に、表面側に位置するプライと表面側プライも別の概念である。
すなわち、本発明では、表面側に位置する２プライは、表面側プライと中間プライとから構成される。同様に裏面側に位置する２プライは、裏面側プライと中間プライとから構成される。
【０００９】
＜請求項３記載の発明＞
縦方向の湿潤紙力が４５〜８０ｃＮ／２５ｍｍであり、横方向の湿潤紙力が１８〜３５ｃＮ／２５ｍｍであり、かつ、縦方向の乾燥紙力が４９０〜８５０ｃＮ／２５ｍｍであり、横方向の乾燥紙力が１７０〜２９０ｃＮ／２５ｍｍである請求項１記載の水解性衛生薄葉紙。
【００１０】
【００１１】
＜請求項４記載の発明＞
内側プライのクレープ率が１６〜２０％であり、中間プライのクレープ率が、２６〜３０％であり、表面側プライ及び裏面側プライのクレープ率が、１６〜２０％である請求項１記載の水解性衛生薄葉紙。
【図面の簡単な説明】
【００１２】
【図１】本発明の水解性衛生薄葉紙の断面概略図である。
【図２】本発明の水解性衛生薄葉紙の他の積層例を示す断面図である。
【図３】本発明の水解性衛生薄葉紙のエンボスを説明するための図である。
【図４】本発明にかかるエンボス付与方法を説明するための図である。
【発明を実施するための形態】
【００１３】
次いで、本発明の実施の形態を図面を参照しながら以下に詳述する。図１及び図２は、本発明に係る水解性衛生薄葉紙Ｘ１の断面図である。図３は、本発明にかかるエンボスの付与について説明するための図である。図４は、本発明にかかるエンボスを説明する図である。
【００１４】
本発明の水解性衛生薄葉紙Ｘ１は、内側プライ１と中間プライ２とこれの表裏に積層される表面側プライ３及び裏面側プライ４とを有する５又は６プライの層構造を有し、かつ、以下の（１）又は（２）のプライ数とされている。
（１）内側プライが１プライ、中間プライが各１プライであり、表裏面側プライが各１プライ（図１の形態）。
（２）内側プライが２プライであり、中間プライが各１プライであり、表裏面側プライが各１プライ（図２の形態）。
【００１５】
また、本発明にかかる水解性衛生薄葉紙Ｘ１では、紙厚が４５０〜５５０μｍ、より好ましくは３７０〜５４０μｍである。紙厚が４５０μｍ未満であると温水洗浄の使用後の拭き取りで吸水性や厚み感が不足し、５５０μｍを超えると柔らかさが失われることとなる。
【００１６】
紙厚の測定方法としては、ＪＩＳ Ｐ ８１１１の条件下で、ダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。なお、紙厚は測定を１０回行って得られる平均値とする。
【００１７】
また、本発明における水解性衛生薄葉紙Ｘ１は、このましく水解性の値が１０〜１００秒、好ましくは２５〜６０秒である。なお、ここでの水解性とは、ほぐれやすさ試験（ＪＩＳ Ｐ ４５０１で規定される、ほぐれやすさの試験方法に基づく）における秒数で表したものである。水解性の値が、１０秒未満であると、シャワートイレで使用した際に、拭き取り操作をするとほぐれた薄葉紙が皮膚に付着するおそれが高まり、１００秒を超えると、トイレに流した際に、配管の詰まりが起きやすくなる。なお、この秒数における上限値は、水解性衛生薄葉紙の一般的な上限値であるが、下限値に関してはシャワートイレに適するための数値範囲であり一般的な数値よりも高めである。
【００１８】
他方、本発明の水解性衛生薄葉紙Ｘ１は、全体としての坪量が５０〜７５ｇ／ｍ2の範囲、好適には５５〜７０ｇ／ｍ2の範囲とされている。この坪量は、薄葉紙全体としての坪量である。全体としての坪量が５０ｇ／ｍ2未満であると温水洗浄用として必要な吸水性を確保しにくくとなり、７５ｇ／ｍ2を超えると紙質が硬く拭き取りに適さないものとなる。
【００１９】
さらに、本発明においては、各プライの坪量が１０．０〜１２．５ｇ／ｍ2の範囲、好適には１０．５〜１２．０ｇ／ｍ2の範囲にある。この坪量は、各プライの坪量である。なお、本発明における坪量は、ＪＩＳ Ｐ ８１２４の米坪測定方法による。
【００２０】
ここで、本発明では、この各プライの坪量が一般的な市販のトイレットペーパーと比較すると極めて低い値である。通常、低坪量のプライでは、柔らかさ、しなやかさの点は優れるが、嵩高でなく厚み感がなく、腰がなく頼りなく、また破れやすい。このような利点、欠点は、低坪量のプライを単純に積層枚数を増やしも改善されない。
【００２１】
本発明では、このような低い坪量のプライとして、その利点を生かしつつ、さらにプライ数や、後述のサイズ剤添加、エンボス付与、クレープ構成を取ることで、低坪量のプライの有する柔らかさ、しなやかさ等の利点をいかしつつ、水解性衛生薄葉紙として求められる、特にシャワートイレ用途における機能を向上させている。
すなわち、本発明では、上述の坪量であるとともに、まず、浸透性のコントロール及び表面性を向上させる目的で以下のサイズ剤添加、柔軟剤添加の構成をとる。
それは、表層側プライ及び裏面側プライに対して柔軟剤を対パルプ重量比で０．２〜１．０重量％含有させる。中間プライ、内側プライについては、柔軟剤を配合しても配合しなくてもよい。少なくとも肌に直接触れる表面側プライ及び裏面プライに柔軟剤を含有させることにより、使用したときの柔らかさ、滑らかさ、手触り、肌触りといった官能性が向上する。
【００２２】
柔軟剤としては、例えば、脂肪酸エステル系柔軟剤、非陽イオン系界面活性剤、ポリリン酸塩、ポリシロキサン、第４級アンモニウム塩型カチオン活性剤、ウレタンアルコール若しくはその塩若しくはカチオン化物等が挙げられ、この中でも、カチオン系柔軟剤が好ましい。
【００２３】
さらに、内側プライに対して、サイズ剤を対パルプ重量比で０．２〜３．０ｋｇ／ｔ含有させる。この場合において、好ましくは、サイズ剤を表面側プライ及び裏面側プライに対パルプ重量比で０．２〜１．０ｋｇ／ｔ含有させることが望ましい。また、中間プライにはサイズ剤を含有させないのが望ましい。
このように、サイズ剤を内側プライに添加させることで、主にパルプ繊維の表面に結合し、吸水性を遅延させるとともに、水分の通過が抑制され、裏抜けが抑制される。
【００２４】
また、表面側プライ及び裏面側プライに含有させることで、中間プライに移動するまえに瞬時に紙面延在方向に広がって、広範にわたって水分が中間層に触れるようになる。さらに、サイズ剤は、水解性への影響が小さく、しっかりとした感じ、及び必要な紙力を確保することができる。本発明においては、表面側プライ及び裏面側プライ、内側プライおよび中間プライの坪量の設計、及び層構造と相まって、これらのシートを構成するプライに対する添加割合及び添加量を規定することで、適当な弱サイズ性を発揮させ、好ましい吸水性にコントロールする。すなわち、水解性を阻害せずに水分の裏抜けを防止することができる。
【００２５】
ここで、サイズ剤としては、中性領域でパルプ材に定着可能なＡＫＤ、ＡＳＡ、ロジン系サイズ剤、スチレン系合成サイズ剤等が使用できる。少なくとも、これらの種であれば、上記添加量の範囲内において、本願発明の所望の効果を発揮させることができる。
【００２６】
さらに、上記サイズ剤、柔軟剤の添加に加えて、内側プライにおけるパルプ配合についてはＬＢＫＰの割合を８０％以上とする。内側プライについて、繊維が短く密となることで水分の浸透性を防止する効果を高まり、裏抜け防止性がよりいっそう高まる。
【００２７】
他方、本発明の水解性衛生薄葉紙Ｘ１は、表面側プライ及び裏面側プライにおけるクレープ高低差が１６５〜２２５μｍ、クレープ間隔が４０〜６５μｍであり、また、中間プライのクレープ高低差が２７５〜３４０μｍ、クレープ間隔が１５〜３０μｍであり、内側プライのクレープ高低差が１６５〜２２５μｍ、クレープ間隔が４０〜６５μｍである。
【００２８】
このように中間プライ２のクレープ高低差が高く、クレープ間隔が短いことにより、紙の厚み方向中央が嵩高となり、裏抜け防止と吸水量の向上に寄与する。そして、表面側プライ及び裏面側プライのクレープ高低差が中間プライと比較して低く、また、クレープ間隔が長いことにより、表裏面が適度な滑らかさを有しつつ、伸びが少なくしっかりとした拭き取り性が発現される。
【００２９】
さらに、内側プライのクレープ高低差を１６５〜２２５μｍとし、クレープ間隔を４０〜６５μｍとすることで、クレープ紙の実質的な紙厚（ヤンキードライヤー上の米坪）を高くすることで、サイズ剤の効果と相まって水分の浸透性を抑制される。
【００３０】
また、このようなクレープ構成とすることで、上記サイズ剤の添加及びその量、坪量範囲、プライ数による水分吸収及び水解性の効果を相乗的に向上させる。
すなわち、上述の各プライの坪量と、弱サイズ性とすることと相まって、表面性を物理的にも化学的にも滑らかにする。
【００３１】
なお、クレープ高低差、クレープ間隔は、KEYENCE  VIOLET  LASER  COLOR 3D PROFILE MICROSCOPE  「VK−9510」を用いて測定することができる。測定にあたって、試料は１プライとし、ラミネートがされておらず、エンボスのない部分を測定する。１試料から３箇所を測定し、１箇所につき、平均ｎ＝８で測定を行い、その平均値を算出すえる。
【００３２】
本発明においてこのように設計すると、水解性衛生薄葉紙Ｘ１は、中間プライが吸水した水を保持する吸水シートとして機能し、表裏面側プライ１，３が、表面或いは裏面に水分に触れたときに、表裏面側プライにおいてクレープがあまり延びずに瞬時に水分が吸収される。そして、その表裏面側シートに吸収された水分は、中間プライに瞬時に移行するとともに、内側プライで裏抜けが防止される。したがって、高い水分の吸収性を有しつつも、表裏面側プライが水分によって安易に水解することなく、滑らかでありながらも比較的しっかりとした感じが得られ、そのうえ裏抜けせず、使用者は安心して拭き取り作業ができるものとなる。
【００３３】
なお、上記クレープ構成については、特に、内側プライのクレープ率が１６〜２０％、中間プライ２のクレープ率が２６〜３０％であり、表面側プライ１、裏面側プライ３のクレープ率が１６〜２０％であり、であるのが望ましい。
【００３４】
なお、本発明にいう、クレープ率とは、（（（製紙時のドライヤーの周速）−（リール周速））／（製紙時のドライヤーの周速）×１００）により算出することができる。
【００３５】
さらに、本発明の水解性衛生薄葉紙Ｘ１は、縦方向の湿潤紙力が４５〜８０ｃＮ／２５ｍｍであり、横方向の湿潤紙力が１８〜３５ｃＮ／２５ｍｍであり、かつ、縦方向の乾燥紙力が４９０〜８７０ｃＮ／２５ｍｍであり、横方向の乾燥紙力が１７０〜２９０ｃＮ／２５ｍｍであるのが望ましい。
【００３６】
ここで、本発明の水解性衛生薄葉紙Ｘ１における、各紙力は、ＪＩＳ  Ｐ  ８１１３に基づくものであり、例えば、ミネベア株式会社製「万能引張圧縮試験機  ＴＧ−２００Ｎ」を用いて測定することができる。なお、本発明にかかる各紙力においては、試料は、幅２５ｍｍ、長さ１００ｍｍ（チャック間距離）とする。
【００３７】
このような紙力を達成するにあたっては、本発明においては、パルプ材の選定、叩解による紙力向上、乾燥紙力剤の添加、クレープ率の設定等によって調整できる。紙力向上の目的で、抄紙時の乾燥熱により自己架橋して湿潤紙力を発現させる湿潤紙力剤を用いること必要はなく、本発明では、水解性等の点でこのような湿潤紙力剤の使用は望ましくない。
【００３８】
さらに、本発明の水解性衛生薄葉紙Ｘ１は、ソフトネスが３．０〜６．５ｃＮ／１００ｍｍであり、表裏外面のＭＭＤがいずれも０．０６〜０．０９の範囲にあるのが望ましい。ソフトネスが６．５ｃＮ／１００ｍｍを超えると、使用の際にごわついた感じを受けやすくなるとともに、拭き取りの際の肌の凹凸への追随性が悪くなり拭き取り性も悪化する。このソフトネスは特に好ましくは、３．２〜６．０ｃＮ／１００ｍｍであるのがよい。ただし、ソフトネスは、３．０ｃＮ／１００ｍｍ以上であるのがよく、これ未満であると、頼りなく感じたり使用する際に破れが起きやすくなる。ここでの、ソフトネスの測定は、ＪＡＰＡＮ  ＴＡＰＰＩ  Ｎｏ．３４に準じ、クリアランスを２０ｍｍとして測定したものである。
【００３９】
また、ＭＭＤの値が０．０９超過であると表面の滑らかさに劣る。なお、ここでのＭＭＤは、ＪＩＳ  Ｐ  ８１１１に規定される条件下で測定した、１０ｍｍ角のピアノ線端子と衛生薄葉紙との摩擦係数の平均偏差ＭＭＤである。摩擦係数の平均偏差ＭＭＤは、カトーテック株式会社製「摩擦感テスター  ＫＥＳ  ＳＥ」を用いて測定することができる。ＭＭＤ値が大きいほど滑らかさに劣ることを意味する。ＭＭＤの値が０．０６未満であると、滑り感が強く適度な拭き取り性が得られない。
【００４０】
このソフトネス及びＭＭＤは、上記の衛生薄葉紙Ｘ１の構造及びその坪量、クレープ率を基本として、パルプの叩解度、柔軟剤等の薬液担持或いは後述のマイクロエンボス付与などによって適宜調整することで達成できる。
【００４１】
他方、本発明の水解性衛性薄葉紙ではその浸透枚数は、４．０〜６．０枚であることが望ましい。６．０枚超過であれば浸透し易く、使用時に裏抜けが多く、シャワートイレ使用時の拭き取りに、より多くの枚数を必要とすることになる。４．０枚未満であれば、過剰に浸透性が悪く水解性が悪化するため好ましくない。
【００４２】
これは、ＪＩＳ  Ｐ  ８１１１の環境下において、水平に保持したアクリル板上に１ｍｌの蒸留水を１００ｍｍ角にメンディングテープ等で区画した内側に吹き付け等の手段で平均して塗布し、その上に１０枚の衛生薄葉紙を載せ均一に１ｋｇの加重を掛けて３秒後に、蒸留水が浸透している枚数を数え、１０回の平均値を求めたものである。浸透枚数は少ないほど裏抜けが少ないと評価されるものである。
【００４３】
吸水量は単位面積当りの吸水重量を示すもので、大きいほどシートの保持できる水量が大きい。本発明では８３０〜１０５０ｇ／ｍ2であることが望ましい。８３０ｇ／ｍ2未満ではシャワートイレット用トイレットロールとして十分な吸水量ではなくなる。１０５０ｇ／ｍ2超過では、１枚でも硬い感触となり、また過剰な品質となり使用時の無駄につながるため好ましくない。
【００４４】
保水量は、シートを１００ｍｍ角に裁断し、パンに入れた蒸留水に浸してから、引き上げて１０秒間保持して水を切り、水に浸す前と後の重量の差を１００倍して求める。単位はｇ／ｍ2である。
【００４５】
他方、本発明の水解性衛生薄葉紙Ｘ１は、エンボスが施されている。エンボスの付与は、本発明の水解性衛生薄葉紙Ｘ１の特徴的な層構造と相まってより一層の効果を得ることができるから、特に、表面側に位置する１（１プライ）〜３層（２プライ）にデザインエンボス１１（マクロエンボスとも言われる）とドットエンボス１２とが付与され、裏面側に位置する１〜３層（２プライ）にマイクロエンボス（図示せず）が付与され、各プライが上記デザインエンボス１１及びドットエンボスの少なくとも一方の頂部に付与された接着剤によって積層一体化されているのが望ましい。
【００４６】
好ましくは、表面側プライとこれに隣接する中間プライにデザインエンボス、裏面側プライとこれに隣接する中間プライにはマイクロエンボス、内側にはエンボスを施さないのが望ましい。
【００４７】
ここで、マイクロエンボス１１は、紙面ほぼ全体に散在される微細なエンボスであり、各頂点部の面積がそれぞれ０ ．０１〜０．８０ｍｍ2未満である。ドットエンボス１２は、各頂点部の面積がそれぞれ０．８０ 〜 ４．００ｍｍ2未満であり、デザインエンボス１１は、幅０．２０〜４．００ｍｍの線（ライン）及び面積４．００〜 ４００ｍｍ2の面の少なくともいずれか一方で形成されるものを意味する。
【００４８】
表面側に位置するプライにおけるデザインエンボス１１、ドットエンボス１２の平面視での配置形態は適宜選択できる。一例は、図３に示すものである。図３の例においては、表面側に位置するプライにおけるデザインエンボス１１は、面を間欠的に線状に配して全体として曲線格子状としたデザインと花弁様のデザインをなすように配置され、ドットエンボス１２は、上記デザインエンボスによる曲線格子内に配されている。また、図示はしないが裏面側シートにおけるマイクロエンボスは、紙面の全体に散在させるように付与される。
【００４９】
水解性衛生薄葉紙Ｘ１は、マイクロエンボスの存在によって、柔軟性を有し、表面が滑らかなものとなる。また、水解性衛生薄葉紙Ｘ１は、デザインエンボス１１，１１…の存在によって、さらなる嵩高さと意匠性を有するものとなる。さらに、水解性衛生薄葉紙Ｘ１は、ドットエンボス１２，１２…の存在によって、嵩だか性、吸収性を有するものとなる。加えて、水解性衛生薄葉紙Ｘ１によると、トイレットペーパーの場合では、デザインエンボス１１，１１…によって大の汚れ（ 排泄物全般の汚れ） が、ドットエンボス１２，１２…によって中の汚れ（ デザインエンボス２１，２１…で拭き取れなかった汚れ） が、マイクロエンボス１１，１１…によって小の汚れ（ デザインエンボス２１，２１…及びドットエンボス１２，１２…で拭き取れなかった汚れ）が拭き取られる。したがって、水解性衛生薄葉紙Ｘ１によると、拭き取り操作によって、拭き残しがなくなる。
【００５０】
さらには、本形態の水解性衛生薄葉紙Ｘ１では、表面におけるドットエンボス１２，１２…の頂点部（凹部）とデザインエンボス１１，１１…の線及び面の合計面積が、水解性衛生薄葉紙１００ｃｍ2あたり３．０〜３０．０ｃｍ2、好ましくは４．０〜２４．０ｃｍ2、より好ましくは５．０〜２５．０ｃｍ2とされているのがよい。
【００５１】
水解性衛生薄葉紙１００ｃｍ2 あたり３．０ｃｍ2未満であると、十分な嵩が安定して得られず、また吸収性の低下に繋がる。他方、総面積が、水解性衛生薄葉紙１００ｃｍ2あたり３０．０ｃｍ2を超えると、エンボスの深さに対して紙の入りが浅くなり、結果的に嵩が得られなくなる。
【００５２】
他方、裏面の総面積に対するマイクロエンボスの頂点部（凹部）合計面積率は０．５〜３０．０％、好ましくは１．０〜２５．０％、より好ましくは２．０〜１８．０％であるのが望ましい。
【００５３】
裏面の総面積に対するマイクロエンボスの頂点部合計面積率が０．５％未満であると、十分な柔軟性、滑らかさ感が得られないおそれがある。他方、総面積に対するマイクロエンボスの頂点部合計面積率が３０．０％を超えると、柔軟性は向上するものの、２プライ以上の複数プライの場合、プライ離れが起こり易くなる。このプライ離れを防止するため、マイクロエンボスの頂点部でプライ間を接着すると、接着範囲が大きくなり過ぎて紙の柔軟性を損なうおそれがある。
【００５４】
次に、上述のエンボスの付与方法について、特に図４を参照しながら説明する。ただし、この付与方法に限定されるわけではない。
まず、内側プライ１、表面側プライ３、中間プライ２，２、裏面側プライ４により構成される連続シートＳ１〜Ｓ３を用意する。このとき、必要に応じて、エンボス付与前の適宜の前段階で予め積層状態としておく。
【００５５】
例えば、内側プライが１プライ、中間プライが各１プライであり、表裏面側プライが各１プライである水解性衛生薄葉紙であれば、表面側プライと中間プライを積層した連続積層シートＳ１と、裏面側プライと中間プライとを積層した積層連続シートＳ２と、内側プライの連続シートＳ３を用意する（図１の形態）。内側プライが２プライである場合には、内側プライ２プライを積層した連続積層シートを前記Ｓ３に代えて用意するなどして、各プライを構成する。もちろん、上記例に限らないで、本発明の範囲で適宜の積層構造をとることができる。例えば、表面側プライを１プライ、中間プライを１プライ、内側プライを予め積層した連続シートとし、裏面側プライを１プライ、中間プライを１プライ、内側プライを予め積層した連続シートとする形態もある。
もちろん、この予めの積層連続シートの製造は、エンボス付与工程と連続的なラインで行なうか、別ラインで行なうかは問わない。
【００５６】
このエンボス付与は、３枚の連続（積層）シートをエンボス付与するとともに積層一体化する例に基づき説明すれば、まず、裏面側プライ４からなる又は裏面側プライを含む連続（積層）シートＳ２に対して、マイクロエンボスをゴム製抑えロール５１Ｒ及び金属製凸エンボスロール５１Ｓで構成される一対のエンボスロールにより押圧して付与する。
【００５７】
その一方で、表面側プライ１からなる又は表面側プライを含む連続（積層）シートＳ１に対して、線状の花弁模様のデザインエンボス１１、点状のドットエンボス１２を、ゴム製抑えロール６１Ｒと金属製凸エンボスロール６１Ｓで構成される一対のエンボスロールによって押圧して付与する。このとき、金属製凸エンボスロール６１Ｓに対向しては、グルーユニットＧ３及び転写ロール３２を介して着色顔料により着色された糊あるいは着色されていない無色の接着糊を塗布する。
【００５８】
ここで、金属製凸エンボスロール６１Ｓによる押圧は１５〜３０ｋｇ／ｃｍとするのが望ましい。押圧が小さいと嵩が出にくく、吸液性を阻害する原因に繋がる。逆に大きいと、シートのエンボス部分での破れに繋がり易くなる。
【００５９】
次いで、デザインエンボス１１及びドットエンボス１２が形成された表面側プライ１を含む連続（積層）シートＳ１は、内側プライ１又は内側プライを積層した連続（積層）シートＳ３、裏面側プライ４からなる又は裏面側プライを含む連続（積層）シートＳ２と積層されるとともに、金属製凸エンボスロール６１Ｓに対向する重ね合わせロール７０間に案内され、各連続（積層）シートＳ１〜Ｓ３がニップされ、各シートＳ１〜Ｓ３が接着糊によって接着される。その後は、長紙管に巻き付けられた後、細幅のトイレットペーパーロールとされたり、インターホルダに導かれてティシュペーパーなどのシート製品とされる。
【００６０】
なお、二枚の連続積層シートからなる場合いついては、連続（積層）シートＳ２を省略して製造することができる。
また、エンボスロールの態様、ニップロールの態様は、上記例に限定されない。
【００６１】
ここで、金属製凸エンボスロール６１Ｓに対向する重ね合わせロール７０間のニップのクリアランスは５〜２００μ ｍ 、ニップ圧は５〜２０ｋｇ／ｃｍとするのが望ましい。クリアランス及びニップ圧が小さいと接着性が悪く、逆に大きいと、エンボスの形崩れが生じ、また、接着糊の他のシートへの過度の浸透が多くなり、ザラツキの原因となる。
【００６２】
〔衛生薄葉紙の原料等〕
他方、本発明に係る水解性衛生薄葉紙の原料パルプは、既知のものが使用できる、例えば、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、及びそれらの未漂白パルプ、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００６３】
特には、原料パルプは、ＮＢＫＰとＬＢＫＰとを配合したものが好ましい。適宜古紙パルプが配合されていてもよいが、風合いなどの点で、ＮＢＫＰとＬＢＫＰのみから構成されているのがよく、その場合配合割合としては、ＮＢＫＰ：ＬＢＫＰ＝１０：９０〜５０：５０がよく、特に、ＮＢＫＰ：ＬＢＫＰ＝４０：６０が望ましい。
【００６４】
但し、上述のとおり内側プライのパルプ配合については、本発明では、ＬＢＫＰの配合割合を８０％以上とする。
【００６５】
原料パルプ等の原料は、例えば、公知の抄紙工程、具体的には、ワイヤパート、プレスパート、ドライヤパート、サイズプレス、カレンダパート等を経るなどして薄葉紙とする。抄紙に際しては、例えば、分散剤、苛性ソーダ等のｐＨ調整剤、消泡剤、防腐剤、スライムコントロール剤、剥離剤、柔軟剤、柔軟保湿剤、嵩高剤、乾燥紙力剤、湿潤紙力剤、歩留向上剤、染料、定着剤などの適宜の薬品を添加することができる。
【００６６】
〔トイレットロール〕
本発明における水解性衛生薄葉紙は、特にトイレットペーパーロールとして好適なものである。かかる水解性衛生薄葉紙Ｘ１をトイレットペーパーロールとするにあたっては、巻き硬さが０．４５〜０．６０ｋｇｆであり、巻き長さが９〜１７ｍであり、巻径が１００〜１１７ｍｍであるのが望ましい。巻き硬さは、πゲージをロール円周に巻き付けてロール接線方向に左右に引っ張ることでロール中央部を絞り、ロール中央部の径が元の状態から１０ｍｍ縮んだ時の張力をプッシュプルゲージで測定した。巻径はπゲージにより測定した。ここで云うπゲージとは、ステンレス製のメジャーでロール円周に巻き付け、その長さから直径を読み取るものである。
【００６７】
（試験例）
本発明にかかる実施例と、本発明のプライ構造を有さない比較例とについて各種の試験、評価を行なった。各例の物性、組成及び試験・評価の結果を下記の表１に示す。
なお、各例におけるエンボスの付与形態も表１中に示す。なお、デザインエンボス、ドットエンボスの平面直視における配置形態は、図２に示すものとした。
【００６８】
【表１】
0005479835.tif 000002
【００６９】
ここで、表中における測定方法等については、上述の詳細な説明において説明した方法により行なったが、特記する評価などについては、下記のとおりである。
（１）湿潤破裂は、ＪＩＳ  Ｐ  ８１１２に基づき測定した。
（２）耐摩擦適性（Ｗｅｔ）は、８名の実使用による５段階評価（５が最も良く、１が最も悪い）の平均点で４．０以上のものを◎、３．５以上４．０未満のものを○、３．０以上３．５未満のものを△、３．０未満のものを×とした。
（３）保水量は、シートを１００ｍｍ角に裁断したものを試料とし、これをパンに満たした蒸留水に浸した後、引き上げて１０秒間保持し、余分な水を切り、水に浸す前と後の重量の差を１００倍して求める。単位はｇ／ｍ2である。
（４）保水力（吸水性）は、８名の実使用による５段階評価（５が最も良く、１が最も悪い）の平均点で４．０以上のものを◎、３．５以上４．０未満のものを○、３．０以上３．５未満のものを△、３．０未満のものを×とした。なお、評価は使用にあたって水分を素早く吸収しているか、裏抜けしているかという点を主に評価した。
（５）プライ間剥離は、使用時にプライ離れするもの×、使用時に問題はないが手で層を分離できるもの△、各層間の分離が難しく使用上問題のないもの○と評価した。
（６）クレープ高低差、クレープ間隔は、KEYENCE  VIOLET  LASER  COLOR 3D PROFILE MICROSCOPE  「VK−9510」を用いて測定した。試料は１プライにしておき、ラミネートがされてなく、エンボスのついていない、なるべく平らな部分を測定した。１試料から３箇所を測定場所に選び、１箇所につき、平均ｎ＝８で測定を行い、その平均値とした。
【００７０】
表１から理解されるとおり、本発明の実施例１〜２については、耐摩擦適性、保水力等の実際の使用感と相関のある評価において良好な結果となった。また、プライ間剥離についても良好であり、製品としても問題のないことが知見された。
【００７１】
以上のことから、本発明によれば、トイレットペーパーの基本的性能である拭き取りに適した柔らかさと摩擦感を持ち、そのうえ吸水に適した厚み感と吸水性の速さと裏抜けが少ない、特にシャワートイレでの使用に適した、衛生薄葉紙が提供されることが確認できた。
【符号の説明】
【００７２】
１…内側プライ、２…中間プライ、３…表面側プライ、４…裏面側プライ、Ｘ１…水解性衛生薄葉紙、５１Ｓ，６１Ｓ…金属製凸エンボスロール、５１Ｒ，６１Ｒ…ゴム製エンボスロール、７０…ニップロール、３２…転写ロール、Ｇ３…グルーユニット、１１…デザインエンボス、１２…ドットエンボス、Ｓ１…表面側プライからなる又は裏面側プライを含む連続（積層）シート、Ｓ２…裏面側シートからなる又は裏面側プライを含む連続（積層）シート、Ｓ３…内側プライからなる連続（積層）シート。
【図１】
0005479835.tif 000003
【図２】
0005479835.tif 000004
【図３】
0005479835.tif 000005
【図４】
0005479835.tif 000006